СПОСОБЫ СЕЛЕКТИВНОГО ГИДРИРОВАНИЯ

1. Способ запуска реактора для селективного гидрирования, при этом реактор вмещает один или более слоев катализатора, причем каждый из них содержит катализатор, подходящий для селективного гидрирования ацетилена в технологическом газе, содержащем по меньшей мере 10 мол.% этилена, по меньшей мере 1 ч./млн. ацетилена и по меньшей мере 5 мол.% водорода, при этом способ включает
получение каждого слоя катализатора при не более чем первой температуре, причем катализатор слоя катализатора находится в контакте с первым газом, при этом первый газ является нереакционноспособным в присутствии катализатора при первой температуре;
в присутствии первого газа нагревание каждого слоя катализатора до по меньшей мере второй температуры, причем вторая температура является по меньшей мере на 20 градусов большей, чем первая температура, при этом первый газ является нереакционноспособным в присутствии катализатора при второй температуре; и после этого
изменение состава газа, находящегося в контакте с катализатором, с переходом от первого газа к потоку технологического газа, в то время как слой катализатора имеет по меньшей мере вторую температуру;
обеспечение возможности для технологического газа течь через слой катализатора до тех пор, пока концентрация ацетилена на выходе из реактора не станет менее чем 1 ч./млн.
2. Способ по п. 1, где катализатор каждого слоя катализатора в реакторе не вводили в контакт с монооксидом углерода в количестве, превосходящем 100 ч./млн., и где способ включает воздерживание от добавления к технологическому газу монооксида углерода.
3. Способ запуска реактора для селективного гидрирования, при этом реактор вмещает один или более слоев катализатора, причем каждый из них содержит катализатор, подходящий для селективного гидрирования ацетилена в технологическом газе, содержащем по меньшей мере 10 мол.% этилена, по меньшей мере 1 ч./млн. ацетилена и по меньшей мере 5 мол.% водорода, при этом способ включает
получение каждого слоя катализатора при не более чем первой температуре, причем катализатор слоя катализатора находится в контакте с технологическим газом;
в присутствии технологического газа нагревание каждого слоя катализатора до по меньшей мере второй температуры, при этом вторая температура является по меньшей мере на 20 градусов большей, чем первая температура, причем нагревание каждого слоя катализатора проводят при скорости, составляющей по меньшей мере 3°С/ч;
обеспечение возможности для технологического газа течь через слой катализатора до тех пор, пока концентрация ацетилена на выходе из реактора не станет менее чем 1 ч./млн.
4. Способ по п. 3, где скорость находится в диапазоне 3-20°С/ч, например, 3-15 °С/ч или 3-12°С/ч.
5. Способ запуска реактора для селективного гидрирования, при этом реактор вмещает один или более слоев катализатора, причем каждый из них содержит катализатор, подходящий для селективного гидрирования ацетилена в технологическом газе, содержащем, по меньшей мере 10 мол.% этилена, по меньшей мере 1 ч./млн. ацетилена и по меньшей мере 5 мол.% водорода, при этом способ включает:
снабжение реактора каждым слоем катализатора, характеризующимся нахождением его катализатора в контакте с первым газом при первой температуре, причем первый газ является нереакционноспособным в присутствии катализатора при первой температуре, где катализатор не вводили в реакторе в контакт с содержащим монооксид углерода газом, характеризующимся концентрацией монооксида углерода, превосходящей 2000 ч./млн.; и
введение тока технологического газа в один или несколько слоев катализатора и воздерживание от добавления к технологическому газу монооксида углерода.
6. Способ по п. 5, включающий, кроме того, увеличение температуры слоя катализатора для каждого слоя катализатора с переходом от первой температуры к по меньшей мере второй температуре.
7. Способ по любому из пп. 1-4 и 6, где
первая температура составляет не более чем 40°С;
вторая температура находится в пределах диапазона от 40°С до 140°С.
8. Способ запуска реактора для селективного гидрирования, при этом реактор вмещает один или более слоев катализатора, причем каждый из них содержит катализатор, подходящий для селективного гидрирования ацетилена в технологическом газе, содержащем по меньшей мере 10 мол.% этилена, по меньшей мере 1 ч./млн. ацетилена и по меньшей мере 5 мол.% водорода, при этом способ включает
высушивание одного или более слоев катализатора при температуре, составляющей по меньшей мере 50°С; после этого
охлаждение каждого высушенного слоя катализатора до первой температуры, меньшей, чем температура высушивания и находящейся в диапазоне 31- 50°С, и введение катализатора каждого слоя катализатора в контакт с технологическим газом при первой температуре; после этого
в присутствии технологического газа нагревание каждого слоя катализатора до по меньшей мере второй температуры, причем вторая температура является по меньшей мере на 20 градусов большей, чем первая температура;
обеспечение возможности для технологического газа течь через слой катализатора до тех пор, пока концентрация ацетилена на выходе из реактора не станет менее чем 1 ч./млн.
9. Способ по любому из пп. 1-8, где первая температура находится в диапазоне 31-45°С.
10. Способ по любому из пп. 1-8, где селективное гидрирование проводят при второй температуре в пределах диапазона от 40°С до 140°С.
– 1
11. Способ по любому из пп. 1-8, где селективное гидрирование проводят при часовой объемной скорости газа, составляющей, по меньшей мере, 7100 ч.
12. Способ по любому из пп. 1-8, где этилен в технологическом газе присутствует в количестве, составляющем по меньшей мере 20 мол.%, и ацетилен в технологическом газе присутствует в количестве, составляющем по меньшей мере 500 ч./млн.
13. Способ по любому из пп. 1-8, где водород в технологическом газе присутствует в количестве в диапазоне от 5 мол.% до 35 мол.%.
1
2
3
14. Способ по любому из пп. 1-8, где технологический газ содержит не более чем 5 мол.%  углеродсодержащих компонентов, отличных от С компонентов (например, метана, монооксида углерода и диоксида углерода), С компонентов (например, этилена, этана и ацетилена) и С компонентов (например, пропана, пропилена, метилацетилена и пропадиена).
15. Способ по любому из пп. 1-8, где композиция катализатора содержит пористый носитель, выбираемый из оксида алюминия, диоксида кремния, диоксида титана и смесей из них и присутствующий в композиции катализатора в количестве от 90 мас.% до 99,9 мас.%.
16. Способ по любому из пп. 1-8, где композиция катализатора содержит палладий в количестве, составляющем по меньшей мере 0,02 мас.%.
17. Способ по любому из пп. 1-8, где композиция катализатора содержит по меньшей мере одну ионную жидкость в общем количестве вплоть до 10 мас.%.
18. Способ по любому из пп. 1-8, где, по меньшей мере, одну ионную жидкость выбирают из трифторметансульфоната 1-бутил-3-метилимидазолия, этилсульфата 1-этил-3-метилпиридиния, трифторметансульфоната 1-бутил-1-метилпирролидиния, трифторметансульфоната 1-бутил-2,3-диметилимидазолия, трицианометида 1-бутил-3-метилимидазолия, метилсульфата 1-бутил-3-метилимидазолия, октилсульфата 1-бутил-3-метилимидазолия, тетрафторбората 1-бутил-3-метилимидазолия, этилсульфата 1-этил-3-метилимидазолия, метилфосфоната 1-этил-3-метилимидазолия, трифторметансульфоната 1-этил-3-метилимидазолия, бис(трифторметилсульфонил)имида 1-бутил-1-метилпирролидиния, тетрацианобората 1-бутил-1-метилпирролидиния, трис(пентафторэтил)трифторфосфата 1-бутил-1-метилпирролидиния, бис(трифторметилсульфонил)имида 1-бутил-3-метилимидазолия, трицианометида 1-бутил-3-метилимидазолия, бис(трифторметилсульфонил)имида 1-этил-3-метилпиридиния, тетрацианобората 1-этил-3-метилимидазолия, трис(пентафторэтил)трифторфосфата 1-этил-3-метилимидазолия, трифторметансульфоната 1-метил-3-октилимидазолия, трис(пентафторэтил)трифторфосфата этилдиметил(2-метоксиэтил)аммония, дицианамида трибутилметиламмония, трис(пентафторэтил)трифторфосфата трициклогексилтетрадецилфосфония и бис(трифторметилсульфонил)имида 1-этил-3-метилимидазолия.
19. Способ по любому из пп. 1-8, где композиция катализатора содержит:
пористый носитель, присутствующий в композиции в количестве в пределах диапазона от 90 мас.% до 99,9 мас.%;
палладий, присутствующий в композиции в количестве в пределах диапазона от 0,02 мас.% до 0,5 мас.% (например, в пределах диапазона от 0,03 мас.% до 0,4 мас.% или от 0,04 мас.% до 0,3 мас.%) в пересчете на массу элемента;
одну или несколько ионных жидкостей, присутствующих в композиции в объединенном количестве вплоть до 10 мас.%.
20. Способ по любому из пп. 1-8, где композиция катализатора содержит
пористый носитель, присутствующий в композиции в количестве в пределах диапазона от 90 мас.% до 99,9 мас.%;
палладий, присутствующий в композиции в количестве по меньшей мере 0,02 мас.%в пересчете на массу элемента; и
одну или более ионных жидкостей, присутствующих в композиции в объединенном количестве вплоть до 10 мас.%,
2
где катализатор гидрирования характеризуется площадью поверхности, определяемой методом БЭТ, составляющей не более чем 10 м/г, и объемом пор, составляющим по меньшей мере 0,05 мл/г.